(57)【要約】【課題】ＰＶＣの重合時に多量のスケールが発生せず、ゲル化性能及び耐熱性に優れると共に、工業的に有利なＣＰＶＣの製造方法を提供する。【解決手段】塩化ビニル単量体単独又は塩化ビニル単量体とこれと共重合可能な他の単量体との混合物を油溶性重合開始剤の存在下、水性媒体中で懸濁重合する際に、反応系に、部分ケン化ポリ酢酸ビニル（ａ）、ソルビタン脂肪酸エステル（ｃ）及び高級脂肪酸（ｄ）を添加し重合して得られた塩化ビニル系重合体を塩素化する。【選択図】なし【特許請求の範囲】
【請求項１】
塩化ビニル単量体単独又は塩化ビニル単量体とこれと共重合可能な他の単量体との混合物を油溶性重合開始剤の存在下、水性媒体中で懸濁重合する際に、反応系に、（ａ）塩化ビニル単量体に対する添加量が１５０〜５００ｐｐｍである、平均ケン化度６０〜９０モル％の部分ケン化ポリ酢酸ビニル、（ｃ）ＨＬＢが３〜１０でかつ塩化ビニル単量体に対する添加量が１５００〜８０００ｐｐｍであるソルビタン脂肪酸エステル、（ｄ）炭素数８〜２５の高級脂肪酸及び（ｅ）０．１重量％水溶液での粘度が１０〜２００ｃｐｓの増粘性添加剤を添加し重合して得られた塩化ビニル系重合体を、塩素化することを特徴とする塩素化塩化ビニル系樹脂の製造方法。
【発明の詳細な説明】
【技術分野】
【０００１】
本発明は、塩素化塩化ビニル系樹脂の製造方法に関する。
【背景技術】
【０００２】
従来より、塩素化塩化ビニル系樹脂（以下ＣＰＶＣという）は、塩化ビニル系樹脂（以下ＰＶＣという）を塩素化して製造される。従来より、ＰＶＣは機械的強度、耐候性、耐薬品性の優れた材料として多くの用途に用いられている。
しかしながら、ＰＶＣには、耐熱性に劣るという欠点をもっているため、ＰＶＣを塩素化して耐熱性を向上させたＣＰＶＣが開発された。
ＰＶＣは熱変形温度が低く使用可能な上限温度が６０〜７０℃付近であるため、熱水に対して使用できないのに対し、ＣＰＶＣは熱変形温度がＰＶＣよりも２０〜４０℃も高いため熱水に対して使用可能であり、例えば、耐熱パイプ、耐熱継手、耐熱バルブ等に好適に使用されている。
【０００３】
しかしながら、ＣＰＶＣは熱変形温度が高いため、成形加工時にゲル化させるには高温と高剪断力を必要とし、分解し着色しやすい傾向があった。
従って、ＣＰＶＣは成形加工幅が狭く、不十分なゲル化状態で製品化されることが多く、素材のもつ性能を十分に活用しているとはいえなかった。
【０００４】
このような問題点を解決するため、例えば、特開昭４９−６０８０号公報には、イオン性乳化剤と水溶性金属塩及び水溶性高分子分散剤からなる懸濁安定剤を使用することによって、約１μｍの基本粒子からなる凝集体で構成されたＰＶＣを塩素化する方法が開示されている。
しかしながら、この方法では、成形加工時のゲル化性能が向上するもののまだ十分ではなく、重合の際に多量のスケールが発生し、これが重合槽の壁面に付着して除熱効果を阻害するため、そのスケール除去作業を必要とするという問題点があった。
【０００５】
また、例えば、特開昭６１−１７４２０１号公報には、セルローズ系分散剤の存在下でＰＶＣを重合した後、セルローズ分解酵素を作用させてセルローズ系分散剤皮膜を除去したＰＶＣを後塩素化する方法が開示されている。
しかしながら、この方法では、セルローズがＰＶＣ表面で外殻として塩化ビニル系重合体と密に融着しており、セルローズ分解酵素を作用させても効果が十分に発揮しないため、得られるＣＰＶＣのゲル化性能、可塑剤吸収性が向上しないという問題点があった。
【特許文献１】特開昭４９−６０８０号公報
【特許文献２】特開昭６１−１７４２０１号公報
【発明の開示】
【発明が解決しようとする課題】
【０００６】
本発明は、上記問題点を解決するためになされたものであり、その目的は、ＰＶＣの重合時に多量のスケールが発生せず、ゲル化性能及び耐熱性に優れると共に、工業的に有利なＣＰＶＣの製造方法を提供することにある。
【課題を解決するための手段】
【０００７】
請求項１記載の発明（以下本発明という）の塩素化塩化ビニル系樹脂の製造方法は、塩化ビニル単量体単独又は塩化ビニル単量体とこれと共重合可能な他の単量体との混合物を油溶性重合開始剤の存在下、水性媒体中で懸濁重合する際に、反応系に、（ａ）塩化ビニル単量体に対する添加量が１５０〜５００ｐｐｍである、平均ケン化度６０〜９０モル％の部分ケン化ポリ酢酸ビニル、（ｃ）ＨＬＢが３〜１０でかつ塩化ビニル単量体に対する添加量が１５００〜８０００ｐｐｍであるソルビタン脂肪酸エステル、（ｄ）炭素数８〜２５の高級脂肪酸及び（ｅ）０．１重量％水溶液での粘度が１０〜２００ｃｐｓの増粘性添加剤を添加し重合して得られた塩化ビニル系重合体を、塩素化することを特徴とするものである。
【０００８】
本発明で用いられる塩化ビニル単量体と共重合可能な他の単量体としては、酢酸ビニル等のアルキルビニルエステル類；エチレン、プロピレン等のα−モノオレフィン類の他、塩化ビニリデン、スチレン等が挙げられるが、塩化ビニル単量体と共重合可能なものであれば特に制限はない。
【０００９】
上記部分ケン化ポリ酢酸ビニル（ａ）は、懸濁分散剤として用いられ、その平均ケン化度は、低くなると油溶性が強くなり分散能力が不足するため得られるＰＶＣは粗大粒子が多くなり、高くなると保護コロイド性が強くなるため得られるＰＶＣ粒子表面に厚いスキン層が形成され、後の塩素化適性が悪くなるので、６０〜９０モル％が好ましく、より好ましくは７０〜８５モル％である。
【００１０】
上記部分ケン化ポリ酢酸ビニル（ａ）の平均重合度は、低くなると分散能力に欠けるためＰＶＣが粗大粒子やブロック状になり易く、高くなるとＰＶＣ粒子のスキン層が厚くなると共に、多孔性（微細孔面積）が不足して後の塩素化適性が悪くなるので、５００〜３，０００が好ましく、より好ましくは７００〜１，５００である。
【００１１】
上記部分ケン化ポリ酢酸ビニル（ａ）の添加量は、少なくなると油滴が不安定なためにＰＶＣはブロック状になり易く、多くなるとＰＶＣ表面のスキン層が厚くなって後の塩素化適性が悪くなるので、塩化ビニル単量体に対して１５０〜２，０００ｐｐｍが好ましい。
【００１２】
本発明で用いられるセルローズ誘導体（ｂ）は、懸濁分散剤として使用され、例えば、メチルセルローズ、エチルセルローズ、ヒドロキシプロピルメチルセルローズ、ヒドロキシエチルセルローズ等が挙げられ、これらは単独で用いられてもよく、二種以上が併用されてもよい。
【００１３】
上記セルローズ誘導体（ｂ）の添加量は、少なくなると油滴が不安定となるためＰＶＣ粒子が得られずブロック状となることがあり、多くなるとＰＶＣ粒子表面のスキン層が厚くなり、ときにはガラス玉状の粒子が多くなり塩素化適性が低下するので、塩化ビニル単量体に対して１５０〜２，０００ｐｐｍが好ましい。
【００１４】
本発明で用いられるソルビタン脂肪酸エステル（ｃ）のＨＬＢ値は、３〜１０に制限され、好ましくは４〜９である。
ＨＬＢ値が３未満では、強い親油性を示すため水性媒体中での分散能力が低くなり、得られるＰＶＣの粒度分布は粗大粒子を含む広い範囲のものとなる。
また、ＨＬＢ値が１０を超えると、親水性が強く重合中の油滴が不安定となり、最終的に粒子の凝集や合一が起こるためブロック状樹脂又は粗大粒子の集合体になり易くなる。
【００１５】
上記ソルビタン脂肪酸エステル（ｃ）としては、例えば、ソルビタンモノラウレート、ソルビタンモノミリステート、ソルビタンモノパルミテート、ソルビタンモノステアレート、ソルビタンジステアレート、ソルビタントリステアレート等のソルンビタン飽和高級脂肪酸エステル又は不飽和高級脂肪酸エステルが挙げられ、これらは単独で用いられてもよく、二種以上が併用されてもよい。
【００１６】
上記ソルビタン脂肪酸エステル（ｃ）の添加量は、少なくなるとスキン層が厚く形成されると共に多孔性が不足して塩素化適性が低下し、多くなると粒度分布が広くなると共に重合器内壁に付着するスケール量が増加するので、塩化ビニル単量体に対して好ましくは８００〜８，０００ｐｐｍである。
【００１７】
本発明で用いられる高級脂肪酸（ｄ）の炭素数は８〜２５に制限され、好ましくは１１〜２２である。炭素数が８未満では、水溶性の性質を帯びるため、重合中に油層に分配されず微細孔の割合が少なくなる。また、炭素数が２５を超えると、塩素化の際に、脂肪酸主鎖が分断、塩素化され、得られるＣＰＶＣの熱安定性に悪影響を及ぼす場合がある。
【００１８】
上記高級脂肪酸（ｄ）の添加量は、少なくなると効果がなく、多くなると塩素化後のＣＰＶＣの熱安定性が悪くなるので、塩化ビニル単量体に対して３００〜２０，０００ｐｐｍが好ましい。
【００１９】
上記高級脂肪酸（ｄ）としては、例えば、イソステアリン酸、ステアリン酸、ｎ−ヘプタデカン酸、パルミチン酸、ｎ−ペンタデカン酸、ミリスチン酸、アラギン酸、ノナデカン酸、ｎ−トリデカン酸、ラウリン酸、ウンデシル酸等が挙げられ、これらは単独で用いられてもよく、二種以上が併用されてもよい。
【００２０】
上記高級脂肪酸（ｄ）は、主鎖の不飽和度、分岐により塩素化後のＣＰＶＣの熱安定性が若干悪くなる場合があるため、直鎖型の飽和脂肪酸が好ましい。
【００２１】
本発明で用いられる増粘性添加剤（ｅ）としては、増粘効果を有するものであって、常温、常圧下において、その０．１重量％水溶液のブルックフィールズ粘度１０〜２００ｃｐｓ（ｍＰａ・ｓ）のものが用いられ、好ましくは１１〜１４０ｃｐｓ（ｍＰａ・ｓ）である。
【００２２】
上記ブルックフィールズ粘度は、０．１重量％水溶液に調整した増粘性添加剤水溶液１００ｃｃをとり、２５℃の恒温槽で２時間放置したのち、粘度計のローター（ＮＯ．２）を水溶液の一定レベルまで漬けて６０ｒｐｍで回転させた。
粘度計の目盛りが安定したところで数値を読み取り、５倍換算した数値をその溶液の粘度〔ｃｐｓ（ｍＰａ・ｓ）〕とした。
【００２３】
上記増粘性添加剤（ｅ）の０．１重量％水溶液のブルックフィールズ粘度は、１０ｃｐｓ（ｍＰａ・ｓ）未満では、増粘効果が発現しないため粒度分布が悪くなり、塩素化の際に各粒子内の塩素化度合が均一とならない。また、２００ｃｐｓ（ｍＰａ・ｓ）を超えると、添加剤の平均分子量が高くなると共に水への分散が悪くなるため粒度分布を改善する効果が小さくなり、塩素化適性も低下する。
【００２４】
上記増粘性添加剤（ｅ）としては、例えば、ポリエチレンオキサイド（重量平均分子量１７０万〜５５０万、好ましくは４３０万〜４８０万、０．１重量％水溶液の粘度１２ｃｐｓ）、ポリビニルピロリドン、ポリアクリルアミド（重量平均分子量８００万〜１４００万、好ましくは１２００万〜１４００万、０．１重量％水溶液の粘度５１ｃｐｓ）、ポリアクリルアミド共重合体、架橋型（メタ）アクリル酸系ポリマー、メチルセルローズカルシウム、澱粉グリコール酸ナトリウム、澱粉リン酸エステルナトリウム、アルギン酸ナトリウム、アルギン酸プロピレングリコールエステル、カルボキシメチルセルローズナトリウム、カルボキシメチルセルローズカルシウム等が挙げられる。これらは単独で使用されてもよく、二種以上が併用されてもよい。
【００２５】
上記増粘性添加剤（ｅ）の添加量は、少なくなると反応系内で十分に増粘効果が発現しないため粒度分布を改善する効果が低くなり、多くなるとＰＶＣ粒子表面が強いスキン層に覆われるため塩素化適性が低下するので、塩化ビニル単量体に対して５〜２，０００ｐｐｍが好ましく、より好ましくは２５〜１，７００ｐｐｍである。
【００２６】
本発明で用いられる油溶性重合開始剤としては、一般に塩化ビニル系樹脂の重合に用いられている公知のものが使用可能であり、例えば、ｔ−ブチルパーオキシネオデカノエート、ｔ−ヘキシルパーオキシネオデカノエート、ｔ−ヘキシルパーオキシピバレート、α−クミルパーオキシネオデカノエート、ｔ−ヘキシルネオヘキサノエート、２，４，４−トリメチルペンチル−２−パーオキシ−２−ネオデカノエート等のパーエステル化合物；ジイソプロピルパーオキシジカーボネート、ジ−２−エチルヘキシルパーオキシジカーボネート、ジ−２−エトキシエチルパーオキシジカーボネート、ジメトキシイソプロピルパーオキシジカーボネート等のパーカーボネート化合物；デカノイルパーオキシド、ラウロイルパーオキシド、ベンゾイルパーオキシド、クメンハイドロパーオキシド、シクロヘキサノンパーオキシド、２，４−ジクロロベンゾイルパーオキシド、ｐ−メタンハイドロパーオキシド、３，５，５−トリメチルヘキサノイルパーオキシド、イソブチリルパーオキシド等のパーオキシド化合物；α，α'-アゾビスイソブチロニトリル、α，α'-アゾビス（２，４−ジメチルバレロニトリル）、α，α'-アゾビス（４−メトキシ−２，４−ジメチルバレロニトリル）等のアゾ化合物などが挙げられ、これらは単独で使用されてもよく、二種以上が併用されてもよい。
【００２７】
本発明で使用される重合器（耐圧オートクレーブ）の形状、構造は、特に制限がなく、従来よりＰＶＣの重合に使用されているものが用いられる。
また、攪拌翼は、ファウドラー翼、パドル翼、タービン翼、ファンタービン翼、ブルマージン翼等の汎用的に用いられているものでよいが、特にファウドラー翼が好ましく、邪魔板（バッフル）との組み合わせも特に制限はない。
【００２８】
本発明では、従来方法で得られたＰＶＣを後塩素化する。
塩素化の工程では、従来の塩素化方法がそのまま使用可能であり、例えば、ＰＶＣを懸濁した状態、溶剤に溶解した状態又は固体状態のいずれでも行うことができ、塩素化はＰＶＣに塩素を接触させることにより行われる。
【００２９】
上記方法のうち、特に懸濁した状態で塩素化する場合は、懸濁状態によって得られたＰＶＣを水性媒体から分離せずに、懸濁重合によって得られた懸濁物そのものの中へ直接塩素を吹き込むことにより塩素化することもできる。
【００３０】
上記懸濁した状態で塩素化する場合は、光源を反応生成物に照射して光反応的に塩素化を促進することができる。光源としては、紫外光線；水銀灯、アーク灯、白熱電球、蛍光灯、カーボンアーク灯等の可視光線が好適に使用され、特に、紫外光線が効果的である。
【００３１】
また、上記水性媒体中には、アセトン、メチルエチルケトン等の少量のケトン類を加えてもよく、さらに必要に応じて、塩酸、トリクロロエチレン、四塩化炭素等の少量の塩素系溶剤が添加されてもよい。
【００３２】
上記塩素化の工程で、得られるＣＰＶＣの塩素含有率が、６０〜７０重量％となるように調整するのが好ましい。
【発明の効果】
【００３３】
本発明の塩素化塩化ビニル系樹脂の製造方法は、上述の構成であり、懸濁重合により粒子表面のスキンが少なく、かつ該粒子内部の微細孔の割合が非常に高いＰＶＣが得られるので、このＰＶＣを塩素化する際に、ＰＶＣ粒子の内部まで迅速に均一塩素化が進むと考えられる。従って、得られるＣＰＶＣは、耐熱性が高く、成形加工時のゲル化性能が優れる。
【発明を実施するための最良の形態】
【００３４】
以下、本発明の実施例を説明する。
（実施例１）
〔ＰＶＣの調製〕
内容積１００リットルの重合器（耐圧オートクレーブ）に脱イオン水５０ｋｇ、塩化ビニル単量体に対して、表１に示す平均ケン化度及び平均重合度の部分ケン化ポリ酢酸ビニルを５００ｐｐｍ、ソルビタンモノラウレート（ＨＬＢ８．６）１，５００ｐｐｍ、ラウリン酸１，４００ｐｐｍ及びｔ−ブチルパーオキシネオデカノエート５００ｐｐｍを投入した。次いで、重合器内を４５ｍｍＨｇまで脱気した後、塩化ビニル単量体３３ｋｇを仕込み攪拌を開始した。
重合器内を５７℃に昇温して重合を開始し、重合反応終了までこの温度を保った。重合転化率が９０％になった時点で反応を終了し、重合器内の未反応単量体を回収した後、重合体をスラリー状で系外へ取り出し、脱水乾燥してＰＶＣを得た。
【００３５】
〔ＣＰＶＣの調製〕
内容積３００リットルのグラスライニング製反応槽に脱イオン水１５０ｋｇと上記で得たＰＶＣ４５ｋｇを入れ、攪拌してＰＶＣを水中に分散させ、その後反応槽を昇温して槽内を７０℃に保った。次いで、反応槽内に窒素ガスを吹き込み槽内を窒素ガスで置換した後、反応槽内に塩素ガスを吹き込み、水銀ランプで槽内を紫外線照射しながらＰＶＣの塩素化を行った。
槽内の塩酸濃度を測定して塩素化反応の進行状況を検討しながら塩素化反応を続け、生成したＣＰＶＣの塩素含有率が６６．５重量％に達した時点で塩素ガスの供給を停止し、塩素化反応を終了した。
さらに、槽内に窒素ガスを吹き込んで未反応塩素を除去し、得られた分散物を水酸化ナトリウムで中和した後、水で洗浄し脱水乾燥して粉末状のＣＰＶＣを得た。得られたＣＰＶＣの塩素含有率は６６．５重量％であった。
【００３６】
（実施例２）
ソルビタンモノラウレートに代えて、ソルビタンモノステアレート（ＨＬＢ４．７）１，５００ｐｐｍを使用したこと以外は、実施例１と同様にしてＰＶＣを得た後、このＰＶＣを実施例１と同様にして塩素化し、ＣＰＶＣを得た。得られたＣＰＶＣの塩素含有率は６６．５重量％であった。
【００３７】
（実施例３）
平均ケン化度８０モル％、平均重合度１，０００の部分ケン化ポリ酢酸ビニルを使用したこと以外は、実施例１と同様にしてＰＶＣを得た後、このＰＶＣを実施例１と同様にして塩素化し、ＣＰＶＣを得た。得られたＣＰＶＣの塩素含有率は６６．５重量％であった。
【００３８】
（比較例１〜３）
表２に示した、平均ケン化度及び平均重合度の部分ケン化ポリ酢酸ビニル、ソルビタン脂肪酸エステルならびに高級脂肪酸を使用したこと以外は、実施例１と同様にしてＰＶＣを得た後、このＰＶＣを実施例１と同様にして塩素化し、ＣＰＶＣを得た。
【００３９】
（比較例４）
表２に示した、平均ケン化度及び平均重合度の部分ケン化ポリ酢酸ビニル、ソルビタン脂肪酸エステルならびに高級脂肪酸を使用したこと以外は、実施例１と同様にしてＰＶＣを得たが、得られたＰＶＣ粒子は、粒径１，０００μｍ程度の粗粒子のため塩素化は行わなかった。
【００４０】
（比較例５）
表２に示した、平均ケン化度及び平均重合度の部分ケン化ポリ酢酸ビニルを使用し、ソルビタン脂肪酸エステルならびに高級脂肪酸を全く使用しなかったこと以外は、実施例１と同様にしてＰＶＣを得た後、このＰＶＣを実施例１と同様にして塩素化し、ＣＰＶＣを得た。
【００４１】
上記実施例及び比較例（比較例５を除く）で得られたＣＰＶＣにつき、下記の性能評価を行い、その結果を表１及び２に示した。
（１）ゲル化温度の測定
Ｈａａｋ社製「レオコード９０」を使用して、下記樹脂組成物５５ｇを、回転数４０ｒｐｍで、温度を１５０℃から毎分５℃の昇温速度で上昇させながら混練し、混練トルクが最大になる時の温度及びトルクを測定した。
尚、樹脂組成物としては、ＣＰＶＣ１００重量部に対して、三塩基性硫酸鉛３重量部、二塩基性ステアリン酸鉛１重量部及びＭＢＳ樹脂１０重量部からなるものを使用した。
【００４２】
（２）熱安定性試験
上記樹脂組成物を、８インチロール２本からなる混練機に供給してロール表面温度２０５℃で混練し、混練物をロールに巻き付けてから３０秒毎に巻き付いたＣＰＶＣシートを切り返しながら、３分毎に少量のシートを切り出して、シートの着色度を比較し、黒褐色に変わる時間で熱安定性を判定した。
【００４３】
（３）ビカット軟化温度
上記熱安定性試験で作製した５ｍｍ厚のＣＰＶＣシートを、１５ｍｍ角に切り出して測定用サンプルとし、測定装置として安田製作所製「Ｈｅａｔ  Ｄｉｓｔｏｒｔｉｏｎ  Ｔｅｓｔｅｒ  Ｎｏ．１４８  ＨＤＡ  Ｔｙｐｅ」を使用して、ＪＩＳ  Ｋ７２０６（重り１．０ｋｇｆ）に準拠して測定した。
【００４４】
【表１】
2006322013.tif 000002
【００４５】
【表２】
2006322013.tif 000003
【００４６】
（実施例４）
部分ケン化ポリ酢酸ビニルに代えてヒドロキシプロピルメチルセルローズを８００ｐｐｍ、ソルビタンモノステアレートに代えてソルビタンモノラウレート２，５００ｐｐｍをそれぞれ使用したこと以外は、実施例１と同様にしてＰＶＣを得た後、このＰＶＣを実施例１と同様にして塩素化し、ＣＰＶＣを得た。
得られたＣＰＶＣの塩素含有率は６６．５重量％であった。
【００４７】
（実施例５）
ソルビタンモノラウレートに代えて、ソルビタンモノステアレート２，５００ｐｐｍ使用したこと以外は、実施例４と同様にしてＰＶＣを得た後、このＰＶＣを実施例１と同様にして塩素化し、ＣＰＶＣを得た。得られたＣＰＶＣの塩素含有率は６６．５重量％であった。
【００４８】
（実施例６）
ヒドロキシプロピルメチルセルローズに代えてメチルセルローズ８００ｐｐｍ、ラウリン酸に代えてステアリン酸１，８００ｐｐｍをそれぞれ使用したこと以外は、実施例４と同様にしてＰＶＣを得た後、このＰＶＣを実施例１と同様にして塩素化し、ＣＰＶＣを得た。得られたＣＰＶＣの塩素含有率は６６．５重量％であった。
【００４９】
（比較例６〜８）
表４に示した、セルローズ誘導体、ソルビタン脂肪酸エステル及び高級脂肪酸を使用したこと以外は、実施例４と同様にしてＰＶＣを得た後、このＰＶＣを実施例１と同様にして塩素化し、ＣＰＶＣを得た。
【００５０】
（比較例９）
セルローズ誘導体を全く使用しなかったこと以外は、実施例４と同様にしてＰＶＣを得ようとしたが、ＰＶＣが重合器内でブロック状に凝集したため塩素化を行わなかった。
【００５１】
（比較例10）
ソルビタン脂肪酸エステル及び高級脂肪酸を使用しなかったこと以外は、実施例４と同様にしてＰＶＣを得た後、このＰＶＣを実施例１と同様にして塩素化し、ＣＰＶＣを得た。
【００５２】
上記実施例４〜６及び比較例６〜10で得られたＣＰＶＣにつき、実施例１と同様な測定を行い、その結果を表３及び４に示した。
【００５３】
【表３】
2006322013.tif 000004
【００５４】
【表４】
2006322013.tif 000005
【００５５】
（実施例７）
〔ＰＶＣ及びＣＰＶＣの調製〕
内容積１００リットルの重合器（耐圧オートクレーブ）に脱イオン水５０ｋｇ、塩化ビニル単量体に対して、表５に示す平均ケン化度及び平均重合度の部分ケン化ポリ酢酸ビニルを５００ｐｐｍ、ソルビタンモノラウレート（ＨＬＢ８．６）１，５００ｐｐｍ、ラウリン酸１，４００ｐｐｍ、ポリエチレンオキサイド（重量平均分子量：４３０〜４８０万、０．１重量％水溶液：１２ｃｐｓ）１５０ｐｐｍ及びｔ−ブチルパーオキシネオデカノエート５００ｐｐｍを投入した。
次いで、重合器内を４５ｍｍＨｇまで脱気した後、塩化ビニル単量体３３ｋｇを仕込み攪拌を開始した。
重合器内を５７℃に昇温して重合を開始し、重合反応終了までこの温度を保った。重合転化率が９０％になった時点で反応を終了し、重合器内の未反応単量体を回収した後、重合体をスラリー状で系外へ取り出し、脱水乾燥してＰＶＣを得た。このＰＶＣを実施例１と同様にして塩素化し、ＣＰＶＣを得た。得られたＣＰＶＣの塩素含有率は６６．５重量％であった。
【００５６】
（実施例８）
ソルビタンモノラウレートに代えて、ソルビタンモノステアレート１，５００ｐｐｍを使用したこと以外は、実施例７と同様にしてＰＶＣを得た後、このＰＶＣを実施例１と同様にして塩素化し、ＣＰＶＣを得た。得られたＣＰＶＣの塩素含有率は６６．５重量％であった。
【００５７】
（実施例９）
平均ケン化度８０モル％、平均重合度１，０００の部分ケン化ポリ酢酸ビニルを５００ｐｐｍ、増粘性添加剤としてポリアクリルアミド（重量平均分子量：１２００万〜１４００万、０．１重量％水溶液：５１ｃｐｓ）１５０ｐｐｍをそれぞれ使用したこと以外は、実施例７と同様にしてＰＶＣを得た後、このＰＶＣを実施例１と同様にして塩素化し、ＣＰＶＣを得た。得られたＣＰＶＣの塩素含有率は６６．５重量％であった。
【００５８】
（比較例11〜13）
表６に示した、部分ケン化ポリ酢酸ビニル、ソルビタン脂肪酸エステル、高級脂肪酸及び増粘性添加剤を使用したこと以外は、実施例７と同様にしてＰＶＣを得た後、このＰＶＣを実施例１と同様にして塩素化し、ＣＰＶＣを得た。
【００５９】
（比較例14）
表６に示した、部分ケン化ポリ酢酸ビニル、ソルビタン脂肪酸エステル、高級脂肪酸及び増粘性添加剤を使用したこと以外は、実施例７と同様にしてＰＶＣを得たが、得られたＰＶＣ粒子は、粒径１，０００μｍ程度の粗粒子のため塩素化は行わなかった。
【００６０】
上記実施例７〜９及び比較例11〜13で得られたＣＰＶＣにつき、実施例１と同様な測定を行い、その結果を表５及び６に示した。
【００６１】
【表５】
2006322013.tif 000006
【００６２】
【表６】
2006322013.tif 000007
【００６３】
（実施例10）
〔ＰＶＣ及びＣＰＶＣの調製〕
内容積１００リットルの重合器（耐圧オートクレーブ）に脱イオン水５０ｋｇ、塩化ビニル単量体に対して、セルローズ誘導体としてヒドロキシプロピルメチルセルローズ８００ｐｐｍ、ソルビタンモノラウレート（ＨＬＢ８．６）２，５００ｐｐｍ、ラウリン酸１，８００ｐｐｍ、ポリアクリルアミド（重量平均分子量：１２００万〜１４００万、０．１重量％水溶液：５１ｃｐｓ）１００ｐｐｍ及びｔ−ブチルパーオキシネオデカノエート５００ｐｐｍを投入した。
次いで、重合器内を４５ｍｍＨｇまで脱気した後、塩化ビニル単量体３３ｋｇを仕込み攪拌を開始した。
重合器内を５７℃に昇温して重合を開始し、重合反応終了までこの温度を保った。重合転化率が９０％になった時点で反応を終了し、重合器内の未反応単量体を回収した後、重合体をスラリー状で系外へ取り出し、脱水乾燥してＰＶＣを得た。このＰＶＣを実施例１と同様にして塩素化し、ＣＰＶＣを得た。得られたＣＰＶＣの塩素含有率は６６．５重量％であった。
【００６４】
（実施例11）
ソルビタンモノラウレートに代えて、ソルビタンモノステアレート２，５００ｐｐｍを使用したこと以外は、実施例10と同様にしてＰＶＣを得た後、このＰＶＣを実施例１と同様にして塩素化し、ＣＰＶＣを得た。得られたＣＰＶＣの塩素含有率は６６．５重量％であった。
【００６５】
（実施例12）
セルローズ誘導体としてメチルセルローズ８００ｐｐｍ、増粘性添加剤としてポリエチレンオキサイド（重量平均分子量：４３０万〜４８０万、０．１重量％水溶液：１２ｃｐｓ）１００ｐｐｍをそれぞれ使用したこと以外は、実施例７と同様にしてＰＶＣを得た後、このＰＶＣを実施例１と同様にして塩素化し、ＣＰＶＣを得た。得られたＣＰＶＣの塩素含有率は６６．５重量％であった。
【００６６】
（比較例15〜17）
表８に示した、セルローズ誘導体、ソルビタン脂肪酸エステル、高級脂肪酸及び増粘性添加剤を使用したこと以外は、実施例10と同様にしてＰＶＣを得た後、このＰＶＣを実施例１と同様にして塩素化し、ＣＰＶＣを得た。
【００６７】
（比較例18）
表８に示したセルローズ誘導体及び高級脂肪酸を使用したこと以外は、実施例10と同様にしてＰＶＣを得ようとしたが、得られたＰＶＣ粒子は、粒径１，０００μｍ程度の粗粒子のため塩素化は行わなかった。
【００６８】
上記実施例10〜12及び比較例15〜18で得られたＣＰＶＣにつき、実施例１と同様な測定を行い、その結果を表７及び８に示した。
【００６９】
【表７】
2006322013.tif 000008
【００７０】
【表８】
2006322013.tif 000009